(57)【特許請求の範囲】
【請求項１】
正極と、負極と、非水電解液と、前記負極の電位を測定する際の基準となる参照電極と、を備えるリチウムイオン二次電池と、
前記リチウムイオン二次電池を制御する制御部と、を有するリチウムイオン二次電池システムであって、
前記制御部は、
所定の時間の間、１０Ｃ以上の電流値で前記リチウムイオン二次電池の充電を実施し、
前記充電後に前記所定の時間の間、前記充電時の電流値と同一の電流値で前記リチウムイオン二次電池の放電を実施し、
前記充電前の負極電位と前記充電後の負極電位の差である第１の電位差が、前記放電後の負極電位と前記放電前の負極電位の差である第２の電位差よりも大きい場合に、前記負極にリチウム金属が析出したと判定する、
リチウムイオン二次電池システム。
【請求項２】
前記充電時および前記放電時の電流値は２０Ｃ以上３０Ｃ以下である、請求項１に記載のリチウムイオン二次電池システム。
【請求項３】
前記充電時および前記放電時の前記所定の時間は１０秒以上２０秒以下である、請求項１または２に記載のリチウムイオン二次電池システム。
【請求項４】
前記制御部は、
前記充電後に充放電を実施しない第１の休止時間を設け、当該第１の休止時間が経過した後の負極電位を前記充電後の負極電位とし、
前記放電後に充放電を実施しない第２の休止時間を設け、当該第２の休止時間が経過した後の負極電位を前記放電後の負極電位とし、
前記第１および第２の休止時間は、１秒あたりの負極電位の変化量の絶対値である｜ΔＶ／ｓ｜が、｜ΔＶ／ｓ｜＜０．５ｍＶの条件を満たすまでの時間である、
請求項１乃至３のいずれか一項に記載のリチウムイオン二次電池システム。
【請求項５】
前記制御部は、前記第１の電位差と前記第２の電位差の差が所定の閾値よりも大きい場合に、前記負極にリチウム金属が析出したと判定する、請求項１乃至４のいずれか一項に記載のリチウムイオン二次電池システム。
【請求項６】
前記制御部は、前記正極と前記負極の電位差に対応する電池電圧が４．１Ｖ以上であり、且つ前記電池電圧が４．１Ｖに到達した際の電流値が５Ｃ以上の場合、前記リチウムイオン二次電池に対して前記充電および前記放電を実施し、前記第１の電位差が前記第２の電位差よりも大きい場合に前記負極にリチウム金属が析出したと判定する、請求項１乃至５のいずれか一項に記載のリチウムイオン二次電池システム。
【請求項７】
前記制御部は、前記正極と前記負極の電位差に対応する電池電圧が４．１Ｖ以上であり、且つ前記電池電圧が４．１Ｖに到達した際の電流値が５Ｃよりも小さい場合、前記負極の到達電位が０Ｖよりも小さい場合に前記負極にリチウム金属が析出したと判定する、請求項１乃至５のいずれか一項に記載のリチウムイオン二次電池システム。
【請求項８】
前記制御部は、前記負極にリチウム金属が析出したと判定した場合、前記負極へのリチウム金属の析出を抑制するように前記リチウムイオン二次電池を制御する、請求項１乃至７のいずれか一項に記載のリチウムイオン二次電池システム。
【請求項９】
前記制御部は、前記リチウムイオン二次電池を充電する際の電流値を制限することで前記負極へのリチウム金属の析出を抑制する、請求項８に記載のリチウムイオン二次電池システム。
【請求項１０】
前記制御部は、前記リチウムイオン二次電池を過放電状態とすることで前記負極へのリチウム金属の析出を抑制する、請求項８に記載のリチウムイオン二次電池システム。
【請求項１１】
所定の時間の間、１０Ｃ以上の電流値でリチウムイオン二次電池の充電を実施し、
前記充電後に前記所定の時間の間、前記充電時の電流値と同一の電流値で前記リチウムイオン二次電池の放電を実施し、
前記充電前の負極電位と前記充電後の負極電位の差である第１の電位差が、前記放電後の負極電位と前記放電前の負極電位の差である第２の電位差よりも大きい場合に、前記負極にリチウム金属が析出したと判定する、
リチウム金属析出判定方法。
【請求項１２】
前記充電時および前記放電時の電流値は２０Ｃ以上３０Ｃ以下である、請求項１１に記載のリチウム金属析出判定方法。
【請求項１３】
前記充電時および前記放電時の前記所定の時間は１０秒以上２０秒以下である、請求項１１または１２に記載のリチウム金属析出判定方法。
【請求項１４】
前記充電後に充放電を実施しない第１の休止時間を設け、当該第１の休止時間が経過した後の負極電位を前記充電後の負極電位とし、
前記放電後に充放電を実施しない第２の休止時間を設け、当該第２の休止時間が経過した後の負極電位を前記放電後の負極電位とし、
前記第１および第２の休止時間は、１秒あたりの負極電位の変化量であるΔＶ／ｓが、ΔＶ／ｓ＜０．５ｍＶの条件を満たすまでの時間である、
請求項１１乃至１３のいずれか一項に記載のリチウム金属析出判定方法。
【請求項１５】
前記第１の電位差と前記第２の電位差の差が所定の閾値よりも大きい場合に、前記負極にリチウム金属が析出したと判定する、請求項１１乃至１４のいずれか一項に記載のリチウム金属析出判定方法。
【発明の詳細な説明】
【技術分野】
【０００１】
本発明はリチウムイオン二次電池システム及びリチウム金属の析出判定方法に関する。
【背景技術】
【０００２】
リチウムイオン二次電池は、リチウムイオンを吸蔵・放出する正極および負極の間を、非水電解液中のリチウムイオンが移動することで充放電可能な二次電池である。リチウムイオン二次電池は、充放電を繰り返すことにより経時的に負極にリチウム金属が析出する場合がある。このように負極にリチウム金属が析出すると、非水電解液中のリチウムイオン（電池の充放電に寄与するリチウムイオン）が減少するためリチウムイオン二次電池の電池容量が低下する。
【０００３】
特許文献１には、リチウムイオン二次電池の充電時に、負極電位がＬｉ電位を下回るのを抑制して、負極にリチウム金属が析出することを抑制することができる電池システムに関する技術が開示されている。特許文献１に開示されている電池システムは、正極、負極、非水電解液、および非水電解液に接触する参照電極を有するリチウムイオン二次電池と、負極と参照電極との間の電位差ΔＶ１を測定する電位差測定装置と、リチウムイオン二次電池の充電時に電位差ΔＶ１が負の値であるか否かを判定する判定手段と、電位差ΔＶ１が負の値であると判定された場合、当該充電時に充電電流値を低減させる制御を行う制御手段とを備える。
【先行技術文献】
【特許文献】
【０００４】
【特許文献１】特開２０１０−２１８９００号公報
【発明の概要】
【発明が解決しようとする課題】
【０００５】
特許文献１に開示されている技術では、参照電極に対する負極の電位が負の値である場合に負極にリチウム金属が析出するおそれがあると判定し、充電時に充電電流値を低減させて負極にリチウム金属が析出することを抑制している。
【０００６】
しかしながら、負極の到達電位が負の値であっても、リチウムイオン二次電池に供給される電流量によってはリチウム金属が負極に析出しない場合もある。このため、負極の到達電位に基づいてリチウム金属が負極に析出しているか否かを判定する手法では、判定の精度が低いという問題があった。
【０００７】
つまり、充電時の電流値が比較的低い場合（例えば、５Ｃよりも小さい場合）は、負極へのリチウムの挿入反応による電位変化を考慮すればよく、負極の到達電位を用いてリチウム金属の析出を判定することができる。しかし、充電時の電流値が比較的高い場合（例えば、５Ｃ以上）は、負極へのリチウムの挿入反応による電位変化に加えて、抵抗成分（非水電解液の抵抗や皮膜の抵抗など）が電位変化に現れるため、負極の到達電位を用いてリチウム金属の析出を判定することは困難であった。
【０００８】
また、負極が平面形状（図３参照）である場合は、高い電流値で充放電すると電極平面で反応ムラが生じ、部位によっては充電量と放電量が異なる場合があった。つまり、充電量が多い（つまり、負極の到達電位が低い）部位であっても、放電量が多ければリチウム金属が析出しない場合があった。このため、負極の到達電位に基づいてリチウム金属が負極に析出しているか否かを判定する手法では判定の精度が低いという問題があった。
【０００９】
上記課題に鑑み本発明の目的は、負極へのリチウム金属の析出を精度よく判定することができるリチウムイオン二次電池システムおよびリチウム金属析出判定方法を提供することである。
【課題を解決するための手段】
【００１０】
本発明の一態様にかかるリチウムイオン二次電池システムは、正極と、負極と、非水電解液と、前記負極の電位を測定する際の基準となる参照電極と、を備えるリチウムイオン二次電池と、前記リチウムイオン二次電池を制御する制御部と、を有するリチウムイオン二次電池システムであって、前記制御部は、所定の時間の間、１０Ｃ以上の電流値で前記リチウムイオン二次電池の充電を実施し、前記充電後に前記所定の時間の間、前記充電時の電流値と同一の電流値で前記リチウムイオン二次電池の放電を実施し、前記充電前の負極電位と前記充電後の負極電位の差である第１の電位差が、前記放電後の負極電位と前記放電前の負極電位の差である第２の電位差よりも大きい場合に、前記負極にリチウム金属が析出したと判定する。
【００１１】
前記充電時および前記放電時の電流値は２０Ｃ以上３０Ｃ以下であってもよい。
【００１２】
前記充電時および前記放電時の前記所定の時間は１０秒以上２０秒以下であってもよい。
【００１３】
前記制御部は、前記充電後に充放電を実施しない第１の休止時間を設け、当該第１の休止時間が経過した後の負極電位を前記充電後の負極電位とし、前記放電後に充放電を実施しない第２の休止時間を設け、当該第２の休止時間が経過した後の負極電位を前記放電後の負極電位としてもよく、前記第１および第２の休止時間は、１秒あたりの負極電位の変化量の絶対値である｜ΔＶ／ｓ｜が、｜ΔＶ／ｓ｜＜０．５ｍＶの条件を満たすまでの時間であってもよい。
【００１４】
前記制御部は、前記第１の電位差と前記第２の電位差の差が所定の閾値よりも大きい場合に、前記負極にリチウム金属が析出したと判定してもよい。
【００１５】
前記制御部は、前記正極と前記負極の電位差に対応する電池電圧が４．１Ｖ以上であり、且つ前記電池電圧が４．１Ｖに到達した際の電流値が５Ｃ以上の場合、前記リチウムイオン二次電池に対して前記充電および前記放電を実施し、前記第１の電位差が前記第２の電位差よりも大きい場合に前記負極にリチウム金属が析出したと判定してもよい。
【００１６】
前記制御部は、前記正極と前記負極の電位差に対応する電池電圧が４．１Ｖ以上であり、且つ前記電池電圧が４．１Ｖに到達した際の電流値が５Ｃよりも小さい場合、前記負極の到達電位が０Ｖよりも小さい場合に前記負極にリチウム金属が析出したと判定してもよい。
【００１７】
前記制御部は、前記負極にリチウム金属が析出したと判定した場合、前記負極へのリチウム金属の析出を抑制するように前記リチウムイオン二次電池を制御してもよい。
【００１８】
前記制御部は、前記リチウムイオン二次電池を充電する際の電流値を制限することで前記負極へのリチウム金属の析出を抑制してもよい。
【００１９】
前記制御部は、前記リチウムイオン二次電池を過放電状態とすることで前記負極へのリチウム金属の析出を抑制してもよい。
【００２０】
本発明の一態様にかかるリチウム金属析出判定方法は、所定の時間の間、１０Ｃ以上の電流値でリチウムイオン二次電池の充電を実施し、前記充電後に前記所定の時間の間、前記充電時の電流値と同一の電流値で前記リチウムイオン二次電池の放電を実施し、前記充電前の負極電位と前記充電後の負極電位の差である第１の電位差が、前記放電後の負極電位と前記放電前の負極電位の差である第２の電位差よりも大きい場合に、前記負極にリチウム金属が析出したと判定する。
【００２１】
前記充電時および前記放電時の電流値は２０Ｃ以上３０Ｃ以下であってもよい。
【００２２】
前記充電時および前記放電時の前記所定の時間は１０秒以上２０秒以下であってもよい。
【００２３】
前記充電後に充放電を実施しない第１の休止時間を設け、当該第１の休止時間が経過した後の負極電位を前記充電後の負極電位とし、前記放電後に充放電を実施しない第２の休止時間を設け、当該第２の休止時間が経過した後の負極電位を前記放電後の負極電位としてもよく、前記第１および第２の休止時間は、１秒あたりの負極電位の変化量であるΔＶ／ｓが、ΔＶ／ｓ＜０．５ｍＶの条件を満たすまでの時間であってもよい。
【００２４】
前記第１の電位差と前記第２の電位差の差が所定の閾値よりも大きい場合に、前記負極にリチウム金属が析出したと判定してもよい。
【発明の効果】
【００２５】
本発明により、負極へのリチウム金属の析出を精度よく判定することができるリチウムイオン二次電池システムおよびリチウム金属析出判定方法を提供することができる。
【図面の簡単な説明】
【００２６】
【図１】実施の形態１にかかるリチウムイオン二次電池システムを示すブロック図である。
【図２】実施の形態１にかかるリチウムイオン二次電池の一例を示す図である。
【図３】実施の形態１にかかるリチウムイオン二次電池の負極の一例を示す斜視図である。
【図４】実施の形態１にかかるリチウムイオン二次電池システムにおけるリチウム金属析出判定の動作を説明するためのフローチャートである。
【図５】リチウム金属析出判定時におけるリチウムイオン二次電池の充放電のタイミングを説明するための図である。
【図６】図５の充電時における負極電位の変化を示す図である。
【図７】図５の放電時における負極電位の変化を示す図である。
【図８】リチウムイオン二次電池に供給される電流量（電流値）と負極へのリチウム金属の析出との関係を示す表である。
【図９】実施の形態２にかかるリチウムイオン二次電池システムにおけるリチウム金属析出判定の動作を説明するためのフローチャートである。
【図１０】リチウム金属析出判定時におけるリチウムイオン二次電池の充放電のタイミングを説明するための図である。
【図１１】図１０の充電時における負極電位の変化を示す図である。
【図１２】図１０の放電時における負極電位の変化を示す図である。
【図１３】リチウム金属析出判定時の検出条件とリチウム金属の検出限界との関係を示す表である。
【図１４】リチウム金属析出判定時の検出条件と抵抗上昇率との関係を示す図である。
【発明を実施するための形態】
【００２７】
＜実施の形態１＞
以下、図面を参照して本発明の実施の形態について説明する。
図１は、実施の形態１にかかるリチウムイオン二次電池システムを示すブロック図である。図１に示すように、本実施の形態にかかるリチウムイオン二次電池システムは、リチウムイオン二次電池１と、リチウムイオン二次電池１を制御する制御部２とを有する。制御部２は、充放電制御部３と、電位測定部４と、リチウム金属析出判定部５と、を有する。
【００２８】
リチウムイオン二次電池１は、所定の負荷（不図示）に電力を供給することができる。リチウムイオン二次電池１は、単一のリチウムイオン二次電池であってもよく、また複数のリチウムイオン二次電池を電気的に接続することで構成された組電池であってもよい。
【００２９】
リチウムイオン二次電池１は、正極活物質を担持した正極、負極活物質を担持した負極、正極および負極の間に介在するセパレータ、並びに非水電解液を備える。リチウムイオン二次電池１は、例えば帯状の正極と帯状の負極とを帯状のセパレータを介して捲回した捲回状の電極体を備えるものや、複数の正極と複数の負極とを、セパレータを介して交互に積層した積層状の電極体を備えるものなどが挙げられる。
【００３０】
例えば、積層状の電極体を備えるリチウムイオン二次電池は、図２に示すように、正極１１と、負極１３と、正極１１および負極１３の間に介在するセパレータ１２とを積層することで構成することができる。
【００３１】
正極１１は、アルミニウム等の正極集電体に正極活物質を塗布して乾燥することによって作製することができる。正極活物質は、リチウムを吸蔵・放出可能な材料であり、例えばコバルト酸リチウム（ＬｉＣｏＯ２）、マンガン酸リチウム（ＬｉＭｎ２Ｏ４）、ニッケル酸リチウム（ＬｉＮｉＯ２）およびこれらの混合物等を用いることができる。
【００３２】
負極１３は、銅等の負極集電体に負極活物質を塗布して乾燥することによって作製することができる。負極活物質は、リチウムを吸蔵・放出可能な材料であり、例えば、黒鉛（グラファイト）等からなる粉末状の炭素材料を用いることができる。
【００３３】
非水電解液の非水溶媒としては、プロピレンカーボネート（ＰＣ）、エチレンカーボネート（ＥＣ）、ジエチルカーボネート（ＤＥＣ）、ジメチルカーボネート（ＤＭＣ）、エチルメチルカーボネート（ＥＭＣ）等からなる群から選択された一種または二種以上の材料を用いることができる。また、非水電解液の支持塩としては、ＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等から選択される一種または二種以上のリチウム化合物（リチウム塩）を用いることができる。セパレータとしては、多孔性ポリエチレン膜、多孔性ポリオレフィン膜、および多孔性ポリ塩化ビニル膜等の多孔性ポリマー膜等を用いることができる。
【００３４】
また、リチウムイオン二次電池１は、負極電位を測定する際の基準となる参照電極を備える。例えば、参照電極は、リチウムイオン二次電池の正極と負極との間に、非水電解液と接するように設ける。負極電位は、参照電極に対する負極の電位、つまり、負極と参照電極の電位差を測定することで求めることができる。参照電極としては、例えば、リチウム金属を含む参照電極や、ＬｉＦｅＰＯ４、ＬｉＭｎＰＯ４等の活物質を有する参照電極などを用いることができる。
【００３５】
図３は、リチウムイオン二次電池１の負極１３の一例を示す斜視図である。図３に示すように、負極１３の負極集電体２１の両面には、負極活物質２２、２３がそれぞれ設けられている。負極集電体２１には負極集電体２１に電子を供給し、また負極集電体から電子を取り出すための端子２４が設けられている。
【００３６】
そして、本実施の形態にかかるリチウムイオン二次電池では、例えば、端子２４から最も離れている箇所（例えば符号２５で示す）に参照電極を配置する。負極１３のうち端子２４から最も離れている箇所は、高い電流値で充電した際に最も反応ムラが生じる箇所である。よって、反応ムラが生じやすい箇所に参照電極を配置することで、より厳しい条件でリチウム金属の析出を判定することができる。なお、参照電極は、例えば端子２４から最も離れている辺２６の近傍に設けてもよい。
【００３７】
制御部２が備える充放電制御部３は、リチウムイオン二次電池１の充電および放電を制御する。電位測定部４は、リチウムイオン二次電池１の電池電圧や負極電位を測定する。ここで、電池電圧は正極と負極の電位差であり、負極電位は負極と参照電極の電位差である。リチウム金属析出判定部５は、電位測定部４で測定された電池電圧や負極電位に基づき、負極にリチウム金属が析出したか否かを判定する。また、リチウム金属析出判定部５は、負極へのリチウム金属の析出を判定する際に、充放電制御部３に対して、所定の時間の間、所定の電流値でリチウムイオン二次電池の充電を実施し、所定の時間の間、所定の電流値でリチウムイオン二次電池の放電を実施するように命令すことができる。
【００３８】
次に、本実施の形態にかかるリチウムイオン二次電池システムにおけるリチウム金属析出判定の動作について、図４乃至図７を用いて説明する。図４は、本実施の形態にかかるリチウムイオン二次電池システムにおけるリチウム金属析出判定の動作を説明するためのフローチャートである。図５は、リチウム金属析出判定時におけるリチウムイオン二次電池の充放電のタイミングを説明するための図である。
【００３９】
リチウム金属析出判定を実施する際、充放電制御部３は、所定の時間の間、所定の電流値でリチウムイオン二次電池１の充放電を実施する（ステップＳ１）。すなわち、図５に示すように、充放電制御部３は、タイミングｔ１からタイミングｔ２の間、所定の電流値でリチウムイオン二次電池１を充電する。その後、タイミングｔ２からタイミングｔ３の間、リチウムイオン二次電池１に対して充放電を実施しない休止時間（第１の休止期間）を設ける。そして、タイミングｔ３からタイミングｔ４の間、所定の電流値でリチウムイオン二次電池１の放電を実施する。その後、タイミングｔ４からタイミングｔ５の間、リチウムイオン二次電池１に対して充放電を実施しない休止時間（第２の休止期間）を設ける。
【００４０】
ここで、リチウムイオン二次電池１の充電時間である所定の時間（タイミングｔ１からタイミングｔ２の間）は、リチウムイオン二次電池１の放電時間である所定の時間（タイミングｔ３からタイミングｔ４の間）と同一とする。また、リチウムイオン二次電池１を充電する際の所定の電流値は、リチウムイオン二次電池１を放電する際の所定の電流値と同一とする。また、充電後の休止時間および放電後の休止時間は、例えば、１秒あたりの負極電位の変化量の絶対値である｜ΔＶ／ｓ｜が、｜ΔＶ／ｓ｜＜０．５ｍＶの条件を満たすまでの時間とする。
【００４１】
本実施の形態にかかるリチウムイオン二次電池システムでは、リチウム金属析出判定を実施する際、比較的短時間で、且つ比較的高い電流値で充放電を実施することが好ましい。よって、例えば、リチウムイオン二次電池１の充電時および放電時の所定の電流値はそれぞれ１０Ｃ以上、より好ましくは２０Ｃ以上３０Ｃ以下とする。また、例えば、リチウムイオン二次電池１の充電時間および放電時間はそれぞれ１０秒以上２０秒以下とすることが好ましい。また、例えば、充電後の休止時間および放電後の休止時間として、それぞれ６０秒程度の休止時間を設けることが好ましい。
【００４２】
リチウム金属析出判定部５は、リチウムイオン二次電池１の充電前の負極電位と充電後の負極電位の差である充電時の負極電位差（第１の電位差）が、放電後の負極電位と放電前の負極電位の差である放電時の負極電位差（第２の電位差）よりも大きいか否かを判定する（ステップＳ２）。つまり、（充電前の負極電位−充電後の負極電位）＞（放電後の負極電位−放電前の負極電位）の条件を満たすか否かを判定する。このとき、リチウムイオン二次電池の各電位は電位測定部４で測定される。また、例えば、充電後の負極電位として、充電後の休止時間が経過した後の負極電位を用いる。また、放電後の負極電位として、放電後の休止時間が経過した後の負極電位を用いる。
【００４３】
そして、リチウム金属析出判定部５は、（充電前の負極電位−充電後の負極電位）＞（放電後の負極電位−放電前の負極電位）の条件を満たす場合（ステップＳ２：Ｙｅｓ）、リチウムイオン二次電池の負極にリチウム金属が析出したと判定する（ステップＳ３）。一方、リチウム金属析出判定部５は、（充電前の負極電位−充電後の負極電位）＞（放電後の負極電位−放電前の負極電位）の条件を満たさない場合は（ステップＳ２：Ｎｏ）、リチウムイオン二次電池の負極にリチウム金属が析出していないと判定する（ステップＳ４）。ここで、（充電前の負極電位−充電後の負極電位）＞（放電後の負極電位−放電前の負極電位）の条件を満たさない場合とは、例えば、（充電前の負極電位−充電後の負極電位）＝（放電後の負極電位−放電前の負極電位）の場合（つまり、充電時の負極電位差と放電時の負極電位差とが等しい場合）である。
【００４４】
図６は、図５の充電時における負極電位の変化を示す図である。図６に示すように、充電前の負極電位はＶｃ１である。そして、タイミングｔ１において所定の電流値で充電を開始すると負極電位がＶｃ１から低下し、充電を終了するタイミングｔ２の直前に最小値Ｖｃ_ｍｉｎとなる。そして、タイミングｔ２において充電を終了すると、負極電位が上昇し、休止時間後のタイミングｔ３において負極電位がＶｃ２となる。このとき、充電時の負極電位差ΔＶｃは、充電前の負極電位Ｖｃ１と充電後の負極電位Ｖｃ２とを用いて、ΔＶｃ＝Ｖｃ１−Ｖｃ２と表すことができる。充電時の負極電位差ΔＶｃは、タイミングｔ１〜ｔ２におけるリチウムイオン二次電池の充電量に対応している。
【００４５】
図７は、図５の放電時における負極電位の変化を示す図である。図７に示すように、放電前の負極電位はＶｄ１である。そして、タイミングｔ３において所定の電流値で放電を開始すると負極電位がＶｄ１から上昇し、放電を終了するタイミングｔ４の直前に最大値Ｖｄ_ｍａｘとなる。そして、タイミングｔ４において放電を終了すると、負極電位が低下し、休止時間後のタイミングｔ５において負極電位がＶｄ２となる。このとき、放電時の負極電位差ΔＶｄは、放電後の負極電位Ｖｄ２と放電前の負極電位Ｖｄ１とを用いて、ΔＶｄ＝Ｖｄ２−Ｖｄ１と表すことができる。放電時の負極電位差ΔＶｄは、タイミングｔ３〜ｔ４におけるリチウムイオン二次電池の放電量に対応している。
【００４６】
そして、リチウム金属析出判定部５は、充電時の負極電位差ΔＶｃと放電時の負極電位差ΔＶｄとが同一の場合は、リチウムイオン二次電池の充電量と放電量とが同一であるので、負極にリチウム金属が析出していないと判定することができる。一方、リチウム金属析出判定部５は、充電時の負極電位差ΔＶｃと放電時の負極電位差ΔＶｄとが、ΔＶｃ＞ΔＶｄの関係を満たす場合は、リチウムイオン二次電池の充電量が放電量よりも多いため、負極にリチウム金属が析出していると判定することができる。すなわち、リチウムイオン二次電池の充電量が放電量よりも多い場合、換言すると、リチウムイオン二次電池の放電量が充電量よりも少ない場合は、放電時に負極から放出されるリチウム（放出されるときはリチウムイオンとなる）の量が、充電時に負極に蓄積されたリチウムの量よりも少ないため、負極に蓄積されたリチウムが放電後においても残存し、結果として負極にリチウム金属が析出する。よって、上記のように充電時の負極電位差ΔＶｃと放電時の負極電位差ΔＶｄとを比較することで、負極にリチウム金属が析出しているか否かを判定することができる。
【００４７】
なお、上記ではΔＶｃ＞ΔＶｄ（つまり、ΔＶｃ−ΔＶｄ＞０）の関係を満たす場合に負極にリチウム金属が析出していると判定していたが、例えば所定の閾値Ｖａ（ただし、Ｖａ＞０）を設けて、ΔＶｃ−ΔＶｄ＞Ｖａの関係を満たす場合に負極にリチウム金属が析出していると判定してもよい。このように、所定の閾値を設けることで負極へのリチウム金属析出の誤判定を抑制することができる。また、上記で説明した判定を複数回実施し、多数決に基づいて負極へのリチウム金属の析出を判定することで、誤判定を抑制することができる。
【００４８】
上記特許文献１に開示されている技術では、負極の到達電位が負の値である場合に負極にリチウム金属が析出するおそれがあると判定し、充電時に充電電流値を低減させて負極にリチウム金属が析出することを抑制していた。しかしながら、負極の到達電位が負の値であっても、リチウムイオン二次電池に供給される電流量によってはリチウム金属が負極に析出しない場合もある。ここで、負極の到達電位とは、充電時に到達した負極の電位であり、例えば、充電時の負極電位の最小値（図６の最小値Ｖｃ_ｍｉｎ）を負極の到達電位とすることができる。
【００４９】
図８に示す表は、リチウムイオン二次電池に供給される電流量（電流値）と負極へのリチウム金属の析出との関係を示す表である。図８に示す表では、リチウムイオン二次電池の負極電位が−０．０５Ｖに到達するまで各々の電流値（４Ｃ、４．５Ｃ、５Ｃ）で充電を行い、その後、リチウムイオン二次電池を解体してＩＣＰ発光分光分析法を用いて負極へのリチウム金属の析出を調べた結果を示している。ここで、負極電位が−０．０５Ｖの場合は、特許文献１にかかる技術において負極にリチウム金属が析出する可能性があると判定される場合である。
【００５０】
図８に示すように、充電時の電流値が４Ｃの場合は負極へのリチウム金属の析出量が２．５ｍｇであり、充電時の電流値が４．５Ｃの場合は負極へのリチウム金属の析出量が１．８ｍｇであり、充電時の電流値が５Ｃの場合は負極へのリチウム金属の析出量が検出限界（＜０．００５ｍｇ）以下であった。よって、充電時の電流値が５Ｃよりも小さい場合は負極にリチウム金属が析出し、充電時の電流値が５Ｃ以上の場合は負極にリチウム金属が析出しなかった。
【００５１】
このように、負極電位が−０．０５Ｖに到達した場合であっても、リチウムイオン二次電池に供給される電流量によってはリチウム金属が負極に析出しない場合もある。よって、負極の到達電位に基づいてリチウム金属が負極に析出しているか否かを判定する手法では判定の精度が低いという問題があった。
【００５２】
つまり、充電時の電流値が比較的低い場合（例えば、５Ｃよりも小さい場合）は、負極へのリチウムの挿入反応による電位変化を考慮すればよく、負極の到達電位を用いてリチウム金属の析出を判定することができる。しかし、充電時の電流値が比較的高い場合（例えば、５Ｃ以上）は、負極へのリチウムの挿入反応による電位変化に加えて、抵抗成分（非水電解液の抵抗や皮膜の抵抗など）が電位変化に現れるため、負極の到達電位を用いてリチウム金属の析出を判定することは困難であった。
【００５３】
また、負極が平面形状（図３参照）である場合は、高い電流値で充放電すると電極平面で反応ムラが生じ、部位によっては充電量と放電量が異なる場合があった。つまり、充電量が多い（つまり、負極の到達電位が低い）部位であっても、放電量が多ければリチウム金属が析出しない場合があった。このため、負極の到達電位に基づいてリチウム金属が負極に析出しているか否かを判定する手法では判定の精度が低いという問題があった。
【００５４】
そこで本実施の形態にかかるリチウムイオン二次電池システムでは、所定の時間の間、所定の電流値でリチウムイオン二次電池の充電を実施し、充電後に所定の時間の間、所定の電流値でリチウムイオン二次電池の放電を実施し、充電前の負極電位と充電後の負極電位の差である第１の電位差が、放電後の負極電位と放電前の負極電位の差である第２の電位差よりも大きい場合に、負極にリチウム金属が析出したと判定している。
【００５５】
このような判定方法を用いることで、充電時の電流値が比較的高い場合であっても負極へのリチウム金属の析出を精度よく判定することができる。つまり、比較的高い電流値でリチウムイオン二次電池の充放電を実施することで、微小な充放電量の差を検出することができ、負極へのリチウム金属の析出を精度よく判定することができる。
【００５６】
よって、本実施の形態にかかる発明により、負極へのリチウム金属の析出を精度よく判定することができるリチウムイオン二次電池システムおよびリチウム金属析出判定方法を提供することができる。
【００５７】
更に、本実施の形態にかかるリチウムイオン二次電池システムでは、上記方法により負極にリチウム金属が析出したと判定した場合に、制御部２が、負極へのリチウム金属の析出を抑制するようにリチウムイオン二次電池１を制御してもよい。
【００５８】
例えば、制御部２は、リチウムイオン二次電池１を充電する際の電流値を制限することで負極へのリチウム金属の析出を抑制することができる。例えば、リチウム金属析出判定部５は、負極にリチウム金属が析出したと判定した場合、充放電制御部３がリチウムイオン二次電池１を充電する際の電流値を制限するように、充放電制御部３に命令する。このように充電時の電流値を制限することで、充電時に負極電位が負の値になることを抑制することができ、負極にリチウム金属が析出することを抑制することができる。
【００５９】
また、制御部２は、リチウムイオン二次電池１を過放電状態とすることで負極へのリチウム金属の析出を抑制することができる。例えば、所定の電流値（例えば、０．１Ｃ）で過放電を行い、リチウムイオン二次電池１の電池電圧が１．５Ｖに到達したときに、リチウムイオン二次電池１の過放電を停止させる。なお、過放電時の電流値や過放電を停止する電池電圧は上記例に限定されることはなく、任意に設定することができる。化学反応に寄与しなくなったリチウムイオンは、過放電を行うことにより再び化学反応に寄与させることができる場合がある。すなわち、リチウムイオン二次電池１には、一次的に劣化している成分が含まれており、過放電を行うことにより、劣化成分を正常な状態に戻すことができる。なお、過放電を実施したリチウムイオン二次電池１については、１２時間程度、放置しておくことが好ましい。
【００６０】
また、例えば、リチウムイオン二次電池１の温度を３５℃以上５５℃以下の範囲内に所定時間保つことで、負極へのリチウム金属の析出を抑制することができる。例えば、リチウムイオン二次電池にヒータ等の加熱手段を設けることで、リチウムイオン二次電池１の温度を３５℃以上５５℃以下の範囲内に所定時間保つことができる。この場合、制御部２が加熱手段を制御する。このように、リチウムイオン二次電池１の温度を、所定時間、３５℃以上５５℃以下の範囲内に保つことで、リチウムイオン二次電池の負極に析出したリチウム金属をリチウムイオンに戻すことができる。
【００６１】
なお、上記で説明した方法は一例であり、負極へのリチウム金属の析出を抑制することができる方法であれば他の任意の方法を用いてもよい。
【００６２】
以上で説明した本実施の形態にかかるリチウムイオン二次電池システムにより、負極へのリチウム金属の析出を抑制することができるリチウムイオン二次電池を提供することができる。
【００６３】
＜実施の形態２＞
次に、本発明の実施の形態２について説明する。
実施の形態２にかかるリチウムイオン二次電池システムでは、実施の形態１で説明したリチウムイオン二次電池システムと比べて、初期判定としてリチウムイオン二次電池の電池電圧と負極の到達電位とを用いて負極へのリチウム金属の析出を判定している点が異なる。これ以外は、実施の形態１で説明したリチウムイオン二次電池システムと同様であるので、重複した説明は適宜省略する。
【００６４】
図９は、本実施の形態にかかるリチウムイオン二次電池システムにおけるリチウム金属析出判定の動作を説明するためのフローチャートである。本実施の形態にかかるリチウムイオン二次電池システムでは、まず、図１に示す電位測定部４で測定された電池電圧（正極と負極の電位差）が４．１Ｖ以上であるか否かを判定する（ステップＳ１１）。電池電圧が４．１Ｖよりも小さい場合（ステップＳ１１：Ｎｏ）、リチウム金属析出判定部５は負極にリチウム金属が析出していないと判定し、リチウムイオン二次電池を通常通り使用する（ステップＳ１２）。
【００６５】
一方、電池電圧が４．１Ｖ以上である場合（ステップＳ１１：Ｙｅｓ）、電池電圧が４．１Ｖに到達した際の電流値が５Ｃ以上であるか否かを判定する（ステップＳ１３）。そして、電池電圧が４．１Ｖに到達した際の電流値が５Ｃよりも小さい場合（ステップＳ１３：Ｎｏ）、負極の到達電位が０Ｖよりも小さいか否かを判定する（ステップＳ１４）。
【００６６】
負極の到達電位が０Ｖよりも小さい場合は（ステップＳ１４：Ｙｅｓ）、負極にリチウム金属が析出したと判定することができる（ステップＳ１５）。一方、負極の到達電位が０Ｖ以上である場合は（ステップＳ１４：Ｎｏ）、負極にリチウム金属が析出していないと判定することができる（ステップＳ１６）。
【００６７】
一方、電池電圧が４．１Ｖに到達した際の電流値が５Ｃ以上である場合は（ステップＳ１３：Ｙｅｓ）、ステップＳ１７〜Ｓ２０の判定を実施する。ここで、ステップＳ１７〜Ｓ２０の動作は、実施の形態１で説明した図４のステップＳ１〜Ｓ４の動作と同様であるので、重複した説明は省略する。
【００６８】
本実施の形態にかかるリチウムイオン二次電池システムでは、リチウムイオン二次電池の充放電を実施して負極へのリチウム金属の析出を判定する（つまり、ステップＳ１７〜Ｓ２０）前に、電池電圧と負極の到達電位とを用いて負極へのリチウム金属の析出を判定している。
【００６９】
すなわち、本実施の形態にかかるリチウムイオン二次電池システムでは、充電時の電流値が比較的低い場合（５Ｃよりも小さい場合）は、電池電圧と負極の到達電位とを用いて負極へのリチウム金属の析出を判定し（ステップＳ１１〜Ｓ１６）、充電時の電流値が比較的高い場合（５Ｃ以上）は、リチウムイオン二次電池の充放電を実施して負極へのリチウム金属の析出を判定している（ステップＳ１７〜Ｓ２０）。よって、まずは電池電圧と負極の到達電位とを用いる簡易な方法（ステップＳ１１〜Ｓ１６）を用いて負極へのリチウム金属の析出を判定することができるので、より簡易に負極へのリチウム金属の析出を判定することができる。
【実施例】
【００７０】
次に、本発明の実施例について説明する。以下で説明する実施例では、上記で説明したリチウムイオン二次電池を使用した。
【００７１】
＜実施例１＞
図１０は、リチウム金属析出判定時におけるリチウムイオン二次電池の充放電のタイミングを説明するための図である。図１０に示すように、本実施例では１０秒〜２０秒の間、２０Ｃの電流値でリチウムイオン二次電池を充電した。その後、２０秒〜８０秒の間、リチウムイオン二次電池に対して充放電を実施しない休止時間を設けた。そして、８０秒〜９０秒の間、２０Ｃの電流値でリチウムイオン二次電池の放電を実施した。その後、９０秒〜１５０秒の間、リチウムイオン二次電池に対して充放電を実施しない休止時間を設けた。
【００７２】
図１１は、図１０に示した充電時における負極電位の変化を示す図である。図１１に示すように、充電前の負極電位Ｖｃ１は０．１６１Ｖであった。そして、２０Ｃの電流値で１０秒間の間、充電を実施した。充電開始後、負極電位が０．１６１Ｖから低下し、充電終了の直前に最小値（負極の到達電位）−０．２７８Ｖとなり、その後、負極電位が上昇した。６０秒間の休止時間後の負極電位Ｖｃ２は０．１２５Ｖであった。よって、充電時の負極電位差ΔＶｃは、ΔＶｃ＝０．１６１Ｖ−０．１２５Ｖ＝０．０３６Ｖであった。
【００７３】
図１２は、図１０に示した放電時における負極電位の変化を示す図である。図１２に示すように、放電前の負極電位Ｖｄ１は０．１２５Ｖであった。そして、２０Ｃの電流値で１０秒間の間、放電を実施した。放電開始後、負極電位が０．１２５Ｖから上昇し、放電終了の直前に最大値０．５９５Ｖとなり、その後、負極電位が低下した。６０秒間の休止時間後の負極電位Ｖｄ２は０．１５２Ｖであった。よって、放電時の負極電位差ΔＶｄは、ΔＶｄ＝０．１５２Ｖ−０．１２５Ｖ＝０．０２７Ｖであった。
【００７４】
したがって、充電時の負極電位差ΔＶｃが０．０３６Ｖであり、放電時の負極電位差ΔＶｄが０．０２７Ｖであったので、ΔＶｃ＞ΔＶｄの関係を満たすことから、負極にリチウム金属が析出していると判定することができた。
【００７５】
＜実施例２＞
実施例２では、異なる量のリチウム金属が負極に析出している複数のサンプルを準備し、これらのサンプルを各々条件が異なるリチウム金属析出判定方法を用いて判定し、各検出条件におけるリチウム金属の検出限界の比較を行なった。
【００７６】
異なる量のリチウム金属が負極に析出している複数のサンプルは、以下のようにして準備した。まず、リチウムイオン二次電池を１０Ｃの電流値で充電し、負極電位が−０．５Ｖとなった時点で充電を終了した。その後、１０Ｃの電流値で、充電時間と同じ時間の放電時間で放電を実施した。この充放電を１サイクルとして、例えば、１０サイクル、２０サイクルのように、充放電サイクル数が異なるサンプルを作製した。つまり、サイクル数が多いサンプルほど負極に析出しているリチウム金属の量が多い。なお、リチウムイオン二次電池の充放電は０℃の環境で行なった。
【００７７】
その後、作製したサンプルについて、負極へのリチウム金属の析出の有無を調べた。本実施例では、リチウム金属析出判定時の充放電の電流値を１０Ｃ、２０Ｃ、３０Ｃとし、充放電時間を５秒、１０秒、２０秒として、負極へのリチウム金属の析出の有無を調べた。このとき、サイクル数が少ないサンプル（つまり、負極に析出しているリチウム金属の量が少ないサンプル）からリチウム金属析出判定を実施し、その後、リチウム金属析出判定を実施するサンプルを徐々にサイクル数の多いサンプルとすることで（つまり、サンプルの負極に析出しているリチウム金属の量を徐々に多くすることで）、各検出条件におけるリチウム金属の検出限界を調べた。
【００７８】
図１３は、リチウム金属析出判定時の検出条件とリチウム金属の検出限界との関係を示す表である。例えば、図１３に示すように電流値１０Ｃ、充放電時間５ｓの場合（以下、１０Ｃ５ｓのように記載する）は、１０Ｃの電流値で５秒間充電し、充電後に６０秒間休止し、１０Ｃの電流値で５秒間充電し、放電後に６０秒間休止した。そして、充電前の負極電位と充電後（休止後）の負極電位の電位差が、放電後（休止後）の負極電位と放電前の負極電位の電位差よりも大きい場合に、負極にリチウム金属が析出したと判定した。このような方法により、負極に析出しているリチウム金属の量が少ないサンプルから順番にリチウム金属析出の判定を実施した。例えば、検出条件が１０Ｃ５ｓの場合は、負極に析出しているリチウム金属の量が５．００ｍｇの場合に負極へのリチウム金属の析出を検出することができた。換言すると、負極に析出しているリチウム金属の量が５．００ｍｇとなるまで、充電時の負極電位の電位差が、放電時の負極電位の電位差よりも大きくならないため、リチウム金属の析出を検出できなかった。
【００７９】
図１３に示すように、充放電の際の電流値が同一である場合は、充放電時間が長くなるほどリチウム金属の検出限界が小さくなった（つまり、検出感度がよくなった）。また、充放電時間が同一である場合は、充放電の際の電流値が大きくなるほどリチウム金属の検出限界が小さくなった（つまり、検出感度がよくなった）。このとき、充放電の際の電流値が２０Ｃ以上３０Ｃ以下で、且つ充放電時間が１０秒以上２０秒以下である場合に検出感度がよくなった。特に、検出条件が２０Ｃ２０ｓ、３０Ｃ１０ｓ、３０Ｃ２０ｓの場合は、２０Ｃ１０ｓの場合よりも検出感度がよくなった。
【００８０】
一方、リチウム金属析出判定を実施する際の条件によってはリチウムイオン二次電池に悪影響を与える場合がある。このような場合を調べるために、リチウム金属析出判定を１００サイクル繰り返した後（つまり、充電、休止、放電、休止を１サイクルとしてこの動作を１００サイクル繰り返した後）のリチウムイオン二次電池の抵抗を調べた。このときの検出条件（電流値、充放電時間）は２０Ｃ１０ｓ、３０Ｃ１０ｓ、２０Ｃ２０ｓ、３０Ｃ２０ｓとした。図１４は、リチウムイオン二次電池の検出条件と抵抗上昇率との関係を示す図である。図１４に示すように、検出条件が３０Ｃ１０ｓの場合は抵抗上昇率が１．１０、検出条件が２０Ｃ２０ｓの場合は抵抗上昇率が１．１５、検出条件が３０Ｃ２０ｓの場合は抵抗上昇率が１．２０であった。これに対して、検出条件が２０Ｃ１０ｓの場合は抵抗上昇率が１．０１となり、検出条件が３０Ｃ１０ｓ、２０Ｃ２０ｓ、３０Ｃ２０ｓの場合よりも抵抗上昇率が低くなった。
【００８１】
よって、リチウムイオン二次電池の抵抗上昇率が低く、且つ検出感度がよい２０Ｃ１０ｓが、リチウム金属析出判定を実施する際の最もよい条件であることがわかった。
【００８２】
以上、本発明を上記実施の形態や実施例に即して説明したが、本発明は上記実施の形態や実施例の構成にのみ限定されるものではなく、本願特許請求の範囲の請求項の発明の範囲内で当業者であればなし得る各種変形、修正、組み合わせを含むことは勿論である。
【符号の説明】
【００８３】
１  リチウムイオン二次電池
２  制御部
３  充放電制御部
４  電位測定部
５  リチウム金属析出判定部
１１  正極
１２  セパレータ
１３  負極
２１  負極集電体
２２、２３  負極活物質
２４  端子
【図１】
0005699970.tif 000002
【図２】
0005699970.tif 000003
【図３】
0005699970.tif 000004
【図４】
0005699970.tif 000005
【図５】
0005699970.tif 000006
【図６】
0005699970.tif 000007
【図７】
0005699970.tif 000008
【図８】
0005699970.tif 000009
【図９】
0005699970.tif 000010
【図１０】
0005699970.tif 000011
【図１１】
0005699970.tif 000012
【図１２】
0005699970.tif 000013
【図１３】
0005699970.tif 000014
【図１４】
0005699970.tif 000015